(57)【特許請求の範囲】
【請求項１】
有機ガラス基体、部分的に設けられた電熱線層、及びハードコート層がこの順に積層されてなり、
前記ハードコート層が、硬化性樹脂及び紫外線吸収剤を含む樹脂組成物の硬化物で形成されており、且つ
前記電熱線層が金属箔からなることを特徴とする、有機ガラス積層体。
【請求項２】
前記金属箔が銅箔である、請求項１に記載の有機ガラス積層体。
【請求項３】
前記電熱線層の線幅が３〜１０μｍである、請求項１又は２に記載の有機ガラス積層体。
【請求項４】
前記電熱線層の開口率が７０％以上である、請求項１〜３のいずれかに記載の有機ガラス積層体。
【請求項５】
前記ハードコート層の形成に使用される硬化性樹脂が、電離放射線硬化性樹脂である、請求項１〜４のいずれかに記載の有機ガラス積層体。
【請求項６】
有機ガラス基体及び前記電熱線層の間に、第１接着層を有する、請求項１〜５のいずれかに記載の有機ガラス積層体。
【請求項７】
前記電熱線層と前記ハードコート層の間に、プライマー層を有する、請求項１〜６のいずれかに記載の有機ガラス積層体。
【請求項８】
前記電熱線層及び前記ハードコート層の間に、樹脂フィルム層を有する、請求項１〜７のいずれかに記載の有機ガラス積層体。
【請求項９】
前記電熱線層及び前記ハードコート層の間に、第２接着層を有する、請求項１〜８のいずれかに記載の有機ガラス積層体。
【請求項１０】
前記有機ガラス基体からハードコート層の間に、部分的に形成された着色層を有する、請求項１〜９のいずれかに記載の有機ガラス積層体。
【請求項１１】
請求項１〜１０のいずれかに記載の有機ガラス積層体を製造するために使用される有機ガラス積層用シートであって、
少なくとも基材フィルム、部分的に設けられた電熱線層、及びハードコート層が積層されており、
前記ハードコート層が、硬化性樹脂及び紫外線吸収剤を含む樹脂組成物の硬化物で形成されており、且つ
前記電熱線層が金属箔からなる、
有機ガラス積層用シート。
【請求項１２】
前記基材フィルムが樹脂フィルム層であり、
前記基材フィルムの一方の面に少なくとも前記電熱線層が積層され、且つ他方の面に少なくとも前記ハードコート層が積層されており、
有機ガラス基体上に有機ガラス積層用シート自体を積層させて使用される、請求項１１に記載の有機ガラス積層用シート。
【請求項１３】
前記基材フィルムが樹脂フィルム層であり、
少なくとも前記基材フィルム、前記電熱線層、及び前記ハードコート層がこの順に積層されており、
有機ガラス基体上に有機ガラス積層用シート自体を積層させて使用される、請求項１１に記載の有機ガラス積層用シート。
【請求項１４】
前記基材フィルムが接着性樹脂で形成されたフィルムからなる第２接着層であり、
基材フィルム上に、少なくとも前記電熱線層、及び前記ハードコート層がこの順に積層されており、
有機ガラス基体上に有機ガラス積層用シート自体を積層させて使用される、請求項１１に記載の有機ガラス積層用シート。
【請求項１５】
前記基材フィルムが前記ハードコート層と離型可能な離型用フィルム層であり、
前記離型用フィルム層上に、少なくとも前記ハードコート層、及び前記電熱線層がこの順に積層されており、
有機ガラス基体上に、前記電熱線層、及び前記ハードコート層を転写するために使用される、請求項１１に記載の有機ガラス積層用シート。
【請求項１６】
請求項１１〜１５のいずれかに記載の有機ガラス積層用シートを用いて、有機ガラス基体上に、少なくとも前記電熱線層、及び前記ハードコート層を積層させる積層工程を含む、有機ガラス積層体の製造方法。
【請求項１７】
前記積層工程において、請求項１１〜１５のいずれかに記載の有機ガラス積層用シートに対して、有機ガラス樹脂を射出させる、請求項１６に記載の有機ガラス積層体の製造方法。
【請求項１８】
前記積層工程において、予め成形された有機ガラス基体に、請求項１１〜１５のいずれかに記載の有機ガラス積層用シートを圧着させる、請求項１６に記載の有機ガラス積層体の製造方法。
【発明の詳細な説明】
【技術分野】
【０００１】
本発明は、電熱線層を含む有機ガラス積層体に関する。より具体的には、本発明は、優れた耐摩耗性及び耐候性を備えつつ、高い発熱効率と十分な視界の確保を両立できる、電熱線層を含む有機ガラス積層体に関する。更に、本発明は、当該有機ガラス積層体を製造するために使用される有機ガラス積層用シート、及び当該有機ガラス積層用シートを使用した有機ガラス積層体の製造方法に関する。
【背景技術】
【０００２】
従来、有機ガラスの樹脂材料として、ポリカーボネート、ポリメチルメタクリレート、ポリアクリレート、ポリエチレンテレフタレート、ポリエチレンナフタレート、ポリオレフィン、ＡＢＳ等が知られている。中でも、ポリカーボネートは、優れた透明性、機械強度、加工性、軽量性、耐熱性の特性を備えており、樹脂ガラスとして、車両や建築物の窓等への使用が試みられている。一方、有機ガラスは、熱伝導性が低く、有機ガラスで形成された窓に結露や曇りが生じた場合には、車両や建築物が自然に発する熱では除去することが困難であり、視野が妨げられるという欠点がある。また、有機ガラス自体は、耐摩擦性や耐候性の点で劣るという欠点もある。
【０００３】
そこで、従来、電流を流して発熱させることにより結露や曇りを除去する電熱線層と、耐摩擦性及び耐候性を備えさせるハードコート層とを積層させた有機ガラス積層体が開発されている。例えば、特許文献１には、電熱線として機能する透明導電層を透明樹脂基板上に形成し、その上にプライマー層とハードコート層を順に設けた車両用樹脂ガラスが開示されている。特許文献１では、電熱線として機能する透明導電層を、金属微粒子及びバインダー樹脂を含む金属ペーストをスクリーン印刷にて形成している。
【０００４】
しかしながら、特許文献１のように、金属ペーストを用いてスクリーン印刷によって電熱線層を形成する場合には、電熱線層の線幅が３０〜５０μｍ程度の細線しか形成できないため、不可避的に電熱線層の開口率が低くなり、十分な視界確保ができなくなるという欠点がある。
【０００５】
また、特許文献１のように、金属ペーストを用いて形成した電熱線層では、通電時の抵抗が高くなり、発熱効率が不十分になるという欠点がある。有機ガラスは、無機ガラスに比べて熱伝導性が低いため、結露や曇りの発生予防及び除去には高い発熱効率が要求されるところ、金属ペーストを用いて形成した電熱線層によって、当該要求性能を満たさせるには、電熱線層の線幅や層厚の増大、開口率の低下等が有効になるが、電熱線層の線幅の増大や開口率の低下は、却って視界の低下をきたし、更に透明導電層の膜厚の増大は他の層との積層を困難にするという問題点がある。
【０００６】
このように、従来技術では、電熱線層を含む有機ガラス積層体において、高い発熱効率と十分な視界確保の両立を図ることができていないのが現状である。
【先行技術文献】
【特許文献】
【０００７】
【特許文献１】特開２０１４−２１８１０３号公報
【発明の概要】
【発明が解決しようとする課題】
【０００８】
本発明の目的は、優れた耐摩耗性及び耐候性を備えつつ、高い発熱効率と十分な視界の確保を両立できる、電熱線層を含む有機ガラス積層体を提供することである。
【課題を解決するための手段】
【０００９】
本発明者は、前記課題を解決すべく鋭意検討を行ったところ、有機ガラス基体、部分的に設けられた電熱線層、プライマー層、及びハードコート層がこの順に積層された有機ガラス積層体において、当該ハードコート層を硬化性樹脂及び紫外線吸収剤を含む樹脂組成物の硬化物で形成し、且つ当該電熱線層を金属箔によって形成することにより、優れた耐摩耗性及び耐候性を備えつつ、高い発熱効率が得られることを見出した。更に、金属箔からなる電熱線層は、線幅を１０μｍ以下、且つ開口率を８０％以上に設定しても、十分な発熱効率が得られ、十分な視界の確保も可能になることを見出した。本発明は、これらの知見に基づいて、更に検討を重ねることにより完成したものである。
【００１０】
即ち、本発明は、下記に掲げる態様の発明を提供する。
項１．  有機ガラス基体、部分的に設けられた電熱線層、及びハードコート層がこの順に積層されてなり、
前記ハードコート層が、硬化性樹脂及び紫外線吸収剤を含む樹脂組成物の硬化物で形成されており、且つ
前記電熱線層が金属箔からなることを特徴とする、有機ガラス積層体。
項２．  前記金属箔が銅箔である、項１に記載の有機ガラス積層体。
項３．  前記電熱線層の線幅が３〜１０μｍである、項１又は２に記載の有機ガラス積層体。
項４．  前記電熱線層の開口率が７０％以上である、項１〜３のいずれかに記載の有機ガラス積層体。
項５．  前記ハードコート層の形成に使用される硬化性樹脂が、電離放射線硬化性樹脂である、項１〜４のいずれかに記載の有機ガラス積層体。
項６．  有機ガラス基体及び前記電熱線層の間に、第１接着層を有する、項１〜５のいずれかに記載の有機ガラス積層体。
項７．  前記電熱線層と前記ハードコート層の間に、プライマー層を有する、項１〜６のいずれかに記載の有機ガラス積層体。
項８．  前記電熱線層及び前記ハードコート層の間に、樹脂フィルム層を有する、項１〜７のいずれかに記載の有機ガラス積層体。
項９．  前記電熱線層及び前記ハードコート層の間に、第２接着層を有する、項１〜８のいずれかに記載の有機ガラス積層体。
項１０．  前記有機ガラス基体からハードコート層の間に、部分的に形成された着色層を有する、項１〜９のいずれかに記載の有機ガラス積層体。
項１１．  項１〜１０のいずれかに記載の有機ガラス積層体を製造するために使用される有機ガラス積層用シートであって、
少なくとも基材フィルム、部分的に設けられた電熱線層、及びハードコート層が積層されており、
前記ハードコート層が、硬化性樹脂及び紫外線吸収剤を含む樹脂組成物の硬化物で形成されており、且つ
前記電熱線層が金属箔からなる、
有機ガラス積層用シート。
項１２．  前記基材フィルムが樹脂フィルム層であり、
前記基材フィルムの一方の面に少なくとも前記電熱線層が積層され、且つ他方の面に少なくとも前記ハードコート層が積層されており、
有機ガラス基体上に有機ガラス積層用シート自体を積層させて使用される、項１１に記載の有機ガラス積層用シート。
項１３．  前記基材フィルムが樹脂フィルム層であり、
少なくとも前記基材フィルム、前記電熱線層、及び前記ハードコート層がこの順に積層されており、
有機ガラス基体上に有機ガラス積層用シート自体を積層させて使用される、項１１に記載の有機ガラス積層用シート。
項１４．  前記基材フィルムが接着性樹脂で形成されたフィルムからなる第２接着層であり、
基材フィルム上に、少なくとも前記電熱線層、及び前記ハードコート層がこの順に積層されており、
有機ガラス基体上に有機ガラス積層用シート自体を積層させて使用される、項１１に記載の有機ガラス積層用シート。
項１５．  前記基材フィルムが前記ハードコート層と離型可能な離型用フィルム層であり、
前記離型用フィルム層上に、少なくとも前記ハードコート層、及び前記電熱線層がこの順に積層されており、
有機ガラス基体上に、前記電熱線層、及び前記ハードコート層を転写するために使用される、項１１に記載の有機ガラス積層用シート。
項１６．  項１１〜１５のいずれかに記載の有機ガラス積層用シートを用いて、有機ガラス基体上に、少なくとも前記電熱線層、及び前記ハードコート層を積層させる積層工程を含む、有機ガラス積層体の製造方法。
項１７．  前記積層工程において、項１１〜１５のいずれかに記載の有機ガラス積層用シートに対して、有機ガラス樹脂を射出させる、項１６に記載の有機ガラス積層体の製造方法。
項１８．  前記積層工程において、予め成形された有機ガラス基体に、項１１〜１５のいずれかに記載の有機ガラス積層用シートを圧着させる、項１６に記載の有機ガラス積層体の製造方法。
【発明の効果】
【００１１】
本発明の有機ガラス積層体は、電熱線層として金属箔を使用することによって、線幅１０μｍ以下且つ開口率８０％以上の電熱線層であっても、高い発熱効率が認められるので、優れた視界と高い発熱効率を両立させることが可能になる。
【００１２】
また、本発明の有機ガラス積層体は、紫外線吸収剤を含むハードコート層で表面が覆われているので、優れた耐候性や耐摩耗性を備えることもできる。
【００１３】
更に、本発明の有機ガラス積層用シートによれば、ハードコート層と電熱線層を一括して、有機ガラス基体に積層させることができるので、前記特性を備える有機ガラス積層体を効率的に製造することが可能になる。
【図面の簡単な説明】
【００１４】
【図１】本発明の有機ガラス積層体の断面構造を示す図である。
【図２】本発明の有機ガラス積層体の断面構造を示す図である。
【図３】本発明の有機ガラス積層体の断面構造を示す図である。
【図４】本発明の有機ガラス積層体の断面構造を示す図である。
【図５】本発明の有機ガラス積層体の断面構造を示す図である。
【図６】本発明の有機ガラス積層体の断面構造を示す図である。
【図７】転写法に使用される有機ガラス積層用シートの断面構造の一例を示す図である。
【図８】転写法に使用される有機ガラス積層用シートの断面構造の一例を示す図である。
【図９】ラミネート法に使用される有機ガラス積層用シートの断面構造の一例を示す図である。
【図１０】ラミネート法に使用される有機ガラス積層用シートの断面構造の一例を示す図である。
【発明を実施するための形態】
【００１５】
１．有機ガラス積層体
本発明の有機ガラス積層体は、有機ガラス基体、部分的に設けられた電熱線層、及びハードコート層がこの順に積層されてなり、当該ハードコート層が、硬化性樹脂及び紫外線吸収剤を含む樹脂組成物の硬化物で形成されており、且つ当該電熱線層が金属箔からなることを特徴とする。以下、本発明の有機ガラス積層体について詳述する。
【００１６】
積層構造
本発明の有機ガラス積層体は、図１に示すように、少なくとも、有機ガラス基体１、部分的に設けられた電熱線層２、及びハードコート層３をこの順に有する積層構造を有する。
【００１７】
また、本発明の有機ガラス積層体には、前記電熱線層２と、ハードコート層３との間には、必要に応じて、プライマー層４が設けられていてもよい。プライマー層４は、ハードコート層３の接着性を向上させる役割を果たす。
【００１８】
本発明の有機ガラス積層体において、有機ガラス基体１と電熱線層２の間には、これらに接着性を付与するために、第１接着層５が設けられていてもよい。本発明の有機ガラス積層体において、プライマー層４と第１接着層５が設けられている態様の断面の模式図を図２に示す。
【００１９】
また、本発明の有機ガラス積層体には、電熱線層２とハードコート層３との間には、必要に応じて、樹脂フィルム層６が設けられていてもよい。樹脂フィルム層６は、電熱線層２を支持する基材としての役割を果たす。本発明の有機ガラス積層体において、プライマー層４と第１接着層５と樹脂フィルム層６が設けられている態様の断面の模式図を図３に示す。
【００２０】
更に、本発明の有機ガラス積層体には、電熱線層２とハードコート層３との接着性を高めるために、これらの層の間には、必要に応じて、第２接着層７が設けられていてもよい。本発明の有機ガラス積層体において、プライマー層４と第１接着層５と第２接着層７が設けられている態様の断面の模式図を図４に示す。
【００２１】
また、本発明の有機ガラス積層体において、有機ガラス基体１からハードコート層３の間に、本発明の有機ガラス積層体を固定する際の接着剤塗布部の隠蔽、情報表示、意匠性の付与等を目的として、部分的に形成された着色層８が設けられていてもよい。着色層８は、例えば、有機ガラス基体１と電熱線層２との間、及び／又は電熱線層２とハードコート層３との間との間に設けられる。また、本発明の有機ガラス積層体においてプライマー層４を設ける場合には、着色層８は、例えば、着色層８は、例えば、有機ガラス基体１と電熱線層２との間、電熱線層２とプライマー層４との間、及び／又はプライマー層４とハードコート層３に設けられる。また、本発明の有機ガラス積層体においてプライマー層４と第１接着層５を設ける場合には、着色層８は、例えば、有機ガラス基体１と第１接着層５との間、第１接着層５と電熱線層２との間、電熱線層２とプライマー層４との間、及び／又はプライマー層４とハードコート層３との間に設けられる。また、本発明の有機ガラス積層体においてプライマー層４と樹脂フィルム層６を設ける場合には、着色層８は、例えば、有機ガラス基体１と電熱線層２との間、電熱線層２と樹脂フィルム層６との間、樹脂フィルム層６とプライマー層４との間、及び／又はプライマー層４とハードコート層３との間に設けられる。また、本発明の有機ガラス積層体においてプライマー層４と第２接着層７を設ける場合には、着色層８は、例えば、有機ガラス基体１と電熱線層２との間、電熱線層２と第２接着層７との間、樹脂フィルム層６とプライマー層４との間、及び／又はプライマー層４とハードコート層３との間に設けられる。本発明の有機ガラス積層体において、プライマー層４と、第１接着層５と、樹脂フィルム層６と、着色層８が設けられている態様の断面の模式図を図５に示し、プライマー層４と、第１接着層５と、第２接着層７と、着色層８が設けられている態様の断面の模式図を図６に示す。
【００２２】
有機ガラス積層体を構成する各層の組成等
以下に、本発明の有機ガラス積層体を構成する各層の組成、物性、厚さ等について説明する。
【００２３】
［有機ガラス基体１］
本発明の有機ガラス積層体において、有機ガラス基体１に使用される有機ガラスの種類については、透明で強度があり、現状のガラス代替として使用可能なものである限り、特に制限されないが、例えば、ポリカーボネート、ポリメチルメタクリレート、ポリアクリレート、ポリエチレンテレフタレート、ポリエチレンナフタレート、ポリオレフィン、ＡＢＳ等が挙げられる。これらの有機ガラスの中でも、ポリカーボネートは耐衝撃性や透明性、耐熱性に優れており、好適に使用される。
【００２４】
有機ガラス基体１としてポリカーボネートを使用する場合、そのメルトボリュームレート（ＭＶＲ）については、特に制限されないが、６〜２５ｃｍ3／１０分程度、好ましくは６〜１２ｃｍ3／１０分程度が挙げられる。メルトボリュームレートが低い程、優れた耐衝撃性を発揮するため、本発明の有機ガラス積層体の用途に応じて、適切なメルトボリュームレートを備えるポリカーボネート樹脂を選定すればよい。なお、当該メルトボリュームレートは、ＪＩＳ Ｋ ７２１０−１９９９に準拠し、温度３００℃、荷重１．２ｋｇｆの条件にて測定される値である。
【００２５】
また、本発明の有機ガラス積層体において、有機ガラス基体１は、同一又は異なる種類の有機ガラスが複数積層されていてもよい。有機ガラスが複数積層されている有機ガラス基体１の一態様として、ポリカーボネート基体と他の有機ガラスからなる基体が積層されている構造が挙げられる。例えば、ハードコート層３側から、ポリカーボネート基体及びポリメチルメタクリレート基体を順に積層させた有機ガラス基体１、或いはハードコート層３側から、ポリメチルメタクリレート基体、ポリカーボネート基体及びポリメチルメタクリレート基体を順に積層させた有機ガラス基体１を使用することによって、ポリカーボネート基体による耐衝撃性と、ポリメチルメタクリレート基体による高硬度を併せ持つことが可能になる。
【００２６】
また、有機ガラス基体１が複数の積層構造をとる場合、物性、化学組成、添加剤量等の組成の異なる２以上のポリカーボネート基体が積層されていてもよい。例えば、ハードコート層３側から、分子量が高く硬いポリカーボネート基体及び分子量が低く柔らかいポリカーボネート基体を順に積層させた有機ガラス基体１を使用することによって、ポリカーボネート基体による耐衝撃性に加えて、耐候性をより高く併せ持つことが可能になる。或いは、ハードコート層３側から、第１のポリカーボネート基体、第２のポリカーボネート基体、第３のポリカーボネート基体からなる３層構造の有機ガラス基体１の場合であれば、第１のポリカーボネート基体と第２のポリカーボネート基体に含まれる紫外線吸収剤量を、第２のポリカーボネート基体に含まれる紫外線吸収剤量よりも高く設定することによって、第２の基体の芯材としての機能が高まり、第２の基体によって優れた耐衝撃性を確保すると共に、耐候性をより高く併せ持たせることが可能になる。
【００２７】
このように、同一又は異なる種類の有機ガラスが複数積層されている有機ガラス基体１は、例えば、共押出しによって調製することができる。
【００２８】
有機ガラス基体１の形状については、特に制限されず、製造される有機ガラス積層体の用途に応じて適宜設定すればよいが、厚みとして、通常０．５〜５０ｍｍ、好ましくは０．８〜２０ｍｍ、更に好ましくは１．０〜５ｍｍが挙げられる。
【００２９】
［電熱線層２］
電熱線層２は、有機ガラス基体１とハードコート層３との間に、部分的に設けられる層であり、金属箔によって形成される。電熱線層２は、通電によって発熱し、有機ガラス積層体における結露及び曇りの発生防止や除去の役割を果たす。また、電熱線層２の構成素材として金属箔を使用することによって、低抵抗で発熱効率を高めることができ、電熱線層２の線幅を小さくし、その開口率を高めることが可能になり、高い発熱効率と十分な視界確保を両立させることが可能になる。
【００３０】
電熱線層２は、所望の発熱効率が得られ、且つ有機ガラス積層体の視野の妨げにならない程度に部分的に設けられる。また、電熱線層２は、本発明の有機ガラス積層体において、電熱層３に電流を供給するための電極に接続されていればよい。当該電源は、通常は、本発明の有機ガラス積層体の端部に配され、その構成素材については導電性を示すことを限度として特に制限されないが、例えば、電熱線層２と同じ構成素材で形成することができる。
【００３１】
電熱線層２は、金属箔によって形成される。このように電熱線層２の構成素材として金属箔を使用することによって、低抵抗で発熱効率を高めることができ、電熱線層２の線幅を小さくし、その開口率を高めることが可能になり、高い発熱効率と十分な視界確保を両立させることが可能になる。
【００３２】
電熱線層２に使用される金属箔の構成金属については、導電性があり、且つ通電によって発熱可能であることを限度として、特に制限されないが、例えば、銅、金、銀、鉄、ニッケル、クロム、アルミニウム、これらの合金（例えば、ステンレス鋼等）等が挙げられる。これらの中でも、発熱効率をより一層高めるという観点から、好ましくは銅が挙げられる。
【００３３】
電熱線層２を金属箔で形成する場合、当該金属箔には、光の反射を防止するために、必要に応じて黒化処理が施されていてもよい。黒化処理は、金属箔の表面を粗化及び／又は黒色化すればよく、黒ニッケルメッキ、すず−ニッケル合金メッキ、黒クロムメッキ等のメッキ法や、薬品で黒化する化成処理法等によって行うことができる。
【００３４】
電熱線層２の形状については、発熱によって有機ガラス積層体を加熱可能であり、且つ視界を確保できることを限度として特に制限されず、例えば、線分群形状、メッシュ形状等が挙げられる。メッシュ形状の場合、その単位格子の形状については、特に制限されないが、例えば、正三角形、不等辺三角形等の三角形；正方形、長方形台形、菱形等の四角形；六角形、八角形等の多角形；円、楕円等が挙げられる。また、メッシュ形状の場合、その単位格子の形状がランダムな多角形や円形パターンであってもよい。
【００３５】
電熱線層２の開口率については、電熱線層２の発熱効率、確保すべき視野等に応じて適宜設定すればよいが、例えば、７０％以上、好ましくは７５〜９９％、更に好ましくは８０〜９５％が挙げられる。このような高い開口率であれば、視界を十分に確保することができる。更に、このような高い開口率であっても、電熱線層２が金属箔で形成されているため、高い発熱効率が得られ、有機ガラス積層体における結露や曇りの発生防止や除去を効果的に行うことが可能になる。ここで、電熱線層２の開口率とは、有機ガラス積層体の全面積に対して、電熱線層２が設けられていない領域の面積が占める割合である。
【００３６】
また、電熱線層２の線幅については、構成素材、備えさせるべき発熱効率等に応じて適宜設定すればよいが、例えば、３〜１００μｍ、好ましくは３〜５０μｍ、更に好ましくは５〜１５μｍが挙げられる。このような細い線幅であっても、高い発熱効率が可能になり、より一層優れた視界の確保が可能になる。
【００３７】
金属箔からなる電熱線層２は、例えば、フォトリソグラフィー法によって形成することができる。フォトリソグラフィー法によって金属箔を所定形状に加工する技術は、例えば、国際公開第０５／０６０３２６号等に記載されており、公知の方法に従って金属箔による電熱線層２を形成することができる。
【００３８】
フォトリソグラフィー法によって金属箔からなる電熱線層２を形成する方法としては、具体的には、金属箔を所定の層上に積層させた後に、金属箔の表面に、レジスト層を所定の形状となるように設けてマスキングし、レジスト層で覆われていない部分の金属箔をエッチングによって除去した後に、レジスト層を除去することにより、所定形状の金属箔からなる電熱線層２を形成することができる。
【００３９】
レジスト層によるマスキングは、例えば、感光性レジストを金属箔上に塗布し、感光性レジストが乾燥した後に、所定の形状の原版にて感光性レジストを密着露光し、水現像し、硬膜処理等を施し、ベーキングすればよい。感光性レジストとしては、カゼイン、ポリビニルアルコール、ゼラチン等のレジストに、重クロム酸塩を加えたものを使用することができる。また、感光性レジストの金属箔上へ塗布は、金属箔面に対して、カーテンコート、掛け流し等の方法で行うことができる。また、感光性レジストを塗布することなぐドライフィルムレジストを用いてもよく、この場合は作業性が向上する。ベーキングの温度条件については、使用するレジストの種類に応じて適宜設定すればよいが、カゼインレジストの場合、通常１００〜３００℃で行えばよい。
【００４０】
金属箔のエッチングは、金属箔をエッチングできるエッチング液を使用して行うことができる。エッチング液としては、例えば、塩化第第二鉄、塩化第二銅等を含む水溶液が挙げられる。また、エッチング後は、必要に応じて水洗を行ってもよい。
【００４１】
エッチング後のレジスト層の除去は、アルカリ液を使用することによって行うことができる。
【００４２】
［ハードコート層３］
ハードコート層３は、電熱線層２の上に設けられる表面層であり、硬化性樹脂及び紫外線吸収剤を含む樹脂組成物の硬化物によって形成される。ハードコート層３によって、有機ガラス積層体に優れた耐候性及び耐摩耗性を備えさせることが可能になる。
【００４３】
（硬化性樹脂）
ハードコート層３の形成に使用される硬化性樹脂については、架橋により硬化する樹脂であることを限度として特に制限されないが、例えば、電離放射線硬化性樹脂、熱硬化性樹脂、常温硬化性樹脂、１液反応硬化性樹脂、２液反応硬化性樹脂等が挙げられる。これらの硬化性樹脂の中でも、より一層効果的に優れた耐候性及び耐摩耗性を備えさせるという観点から、好ましくは電離放射線硬化性樹脂が挙げられる。
【００４４】
電離放射線硬化性樹脂としては、具体的には、分子中に官能基（重合性不飽和結合及び／又はエポキシ基）を有するプレポリマー、オリゴマー、及び／又はモノマーを適宜混合したものが挙げられる。ここで、電離放射線とは、電磁波又は荷電粒子線のうち分子を重合或いは架橋し得るエネルギー量子を有するものを指し、通常は、紫外線又は電子線が用いられるが、ハードコート層３に含まれる紫外線吸収剤の作用によってハードコート層３の硬化が不十分になるのを避けるために、電子線であることが好ましい。
【００４５】
ハードコート層３に使用される電離放射線硬化性樹脂の種類については、特に制限されないが、当該電離放射線硬化性樹脂の好適な例として、分子内に重合性不飽和結合を２個以上（２官能以上）有する多官能性（メタ）アクリレートが挙げられる。なお、本発明において（メタ）アクリレートとは、アクリレート又はメタクリレートを意味し、他の類似する表記も同様の意である。
【００４６】
多官能性（メタ）アクリレートの官能基数については、前述するガラス転移点を充足させうることを限度として、特に制限されないが、例えば、２〜５０、好ましくは２〜８、更に好ましくは２〜６が挙げられる。
【００４７】
多官能性（メタ）アクリレートとしては、具体的には、ウレタン（メタ）アクリレート、カプロラクトン変性ウレタン（メタ）アクリレート、脂環又は脂肪族複素環を有する（メタ）アクリレート、ポリカーボネート（メタ）アクリレート、ペンタエリスリトール系（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレート、アミノプラスト樹脂（メタ）アクリレート等が挙げられる。
【００４８】
ここで、ウレタン（メタ）アクリレートは、例えば、ポリエーテルポリオール、ポリエステルポリオール、ポリカーボネートポリオール等のポリオールとポリイソシアネートの反応によって得られるポリウレタンオリゴマーを、（メタ）アクリル酸でエステル化することにより得ることができる。カプロラクトン変性ウレタン（メタ）アクリレートは、例えば、カプロラクトン変性ポリオールとポリイソシアネートとヒドロキシ（メタ）アクリレートとの反応により得ることができる。ポリカーボネート（メタ）アクリレートは、例えば、ポリカーボネートポリオール水酸基の一部又は全てを（メタ）アクリル酸でエステル化することにより得ることができる。ペンタエリスリトール系（メタ）アクリレートは、例えば、ペンタエリスリトール又はその重合物の水酸基の一部又は全てを（メタ）アクリル酸でエステル化することにより得ることができる。エポキシ（メタ）アクリレートは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレートを部分的に二塩基性カルボン酸無水物で変性したカルボキシル変性型のエポキシ（メタ）アクリレートも用いることができる。ポリエステル（メタ）アクリレートは、例えば多価カルボン酸と多価アルコールの縮合によって得られる両末端に水酸基を有するポリエステルオリゴマーの水酸基を（メタ）アクリル酸でエステル化することにより、或いは多価カルボン酸にアルキレンオキシドを付加して得られるオリゴマーの末端の水酸基を（メタ）アクリル酸でエステル化することにより得ることができる。ポリエーテル（メタ）アクリレートは、ポリエーテルポリオールの水酸基を（メタ）アクリル酸でエステル化することにより得ることができる。ポリブタジエン（メタ）アクリレートは、ポリブタジエンオリゴマーの側鎖に（メタ）アクリレート酸を付加することにより得ることができる。シリコーン（メタ）アクリレートは、主鎖にポリシロキサン結合をもつシリコーンを（メタ）アクリル酸で変性させることにより得ることができる。アミノプラスト樹脂（メタ）アクリレートは、小さな分子内に多くの反応性基をもつアミノプラスト樹脂を（メタ）アクリル酸で変性させることにより得ることができる。
【００４９】
これらの多官能性（メタ）アクリレートは、１種単独で使用してもよく、また２種以上を組み合わせて使用してもよい。
【００５０】
これらの多官能性（メタ）アクリレートの中でも、より一層効果的に有機ガラス積層体に優れた耐候性及び耐摩耗性を備えさせる上で、好ましくは３官能以上の（メタ）アクリレートと２官能の（メタ）アクリレートとの組み合わせが挙げられる。
【００５１】
３官能以上の（メタ）アクリレートと２官能の（メタ）アクリレートを組み合わせて使用する場合、これらの比率については、組み合わせる各（メタ）アクリレートの種類等に応じて適宜設定すればよいが、例えば、３官能以上の（メタ）アクリレート１００質量部に対して、２官能の（メタ）アクリレートが１〜１５０質量部、好ましくは５〜１２０質量部、更に好ましくは１０〜１００質量部が挙げられる。
【００５２】
以下、(i)３官能以上の（メタ）アクリレートと２官能の（メタ）アクリレートとの組み合わせについて説明する。
【００５３】
＜(i)３官能以上の（メタ）アクリレート＞
３官能以上の（メタ）アクリレートとしては、例えば、ウレタン（メタ）アクリレート、カプロラクトン変性ウレタン（メタ）アクリレート、ポリカーボネート（メタ）アクリレート、ペンタエリスリトール系（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレート、アミノプラスト樹脂（メタ）アクリレート等が挙げられる。これらの３官能以上の（メタ）アクリレートは、１種単独で使用してもよく、また２種以上を組み合わせて使用してもよい。
【００５４】
３官能以上の（メタ）アクリレートの官能基数については、３以上である限り、特に制限されないが、前述するガラス転移点を充足させ、より一層効果的に優れた耐候性、耐摩耗性、及び曲げ加工追従性を備えさせるという観点から、例えば３〜５０、好ましくは３〜８、更に好ましくは４〜６が挙げられる。
【００５５】
３官能以上の（メタ）アクリレートの平均分子量については、その種類に応じて異なり、一律に規定することはできないが、例えば２００〜１０００００、好ましくは５００〜５００００、更に好ましくは１０００〜３００００が挙げられる。ここで、３官能以上の（メタ）アクリレートの平均分子量は、ＧＰＣ分析によって測定され、かつ標準ポリスチレンで換算された重量平均分子量を示す。
【００５６】
これらの３官能以上の（メタ）アクリレートの中でも、前述するガラス転移点を充足させ、より一層効果的に有機ガラス積層体に優れた耐候性及び耐摩耗性を備えさせるという観点から、好ましくはウレタン（メタ）アクリレート、更に好ましくはポリエーテル、ポリエステル、ポリカーボネート等の骨格を有したウレタン（メタ）アクリレートが挙げられる。
【００５７】
これらの３官能以上の（メタ）アクリレートは、１種単独で使用してもよく、また２種以上を組み合わせて使用してもよい。
【００５８】
＜(ii)２官能の（メタ）アクリレート＞
２官能の（メタ）アクリレートの種類については、前述する（メタ）アクリレートの中で２官能のものを適宜選択すればよい。
【００５９】
２官能の（メタ）アクリレートの好適な例として、より一層優れた耐候性及び耐摩耗性を備えさせるという観点から、カプロラクトン変性ウレタンアクリレートが挙げられる。
【００６０】
２官能のカプロラクトン変性ウレタン（メタ）アクリレート（以下、「(ii-1)の２官能の（メタ）アクリレート」と表記することもある）は、カプロラクトン変性ジオールとポリイソシアネートとヒドロキシ（メタ）アクリレートとの反応により得ることができる。
【００６１】
カプロラクトン変性ジオールとしては、好ましくは２個の水酸基を有し、重量平均分子量が、好ましくは５００〜３０００、更に好ましくは７５０〜２０００のものが挙げられる。また、カプロラクトン変性ジオール以外のジオール、例えばエチレングリコール、ジエチレングリコール、１，４−ブタンジオール、１，６−ヘキサンジオール等のジオールを１種又は複数種を任意の割合で構成原料として混合して使用することもできる。
【００６２】
ポリイソシアネートとしては、２個のイソシアネート基を有するジイソシアネートが好ましく、黄変を抑制する観点から、イソホロンジイソシアネート、ヘキサメチレンジイソシアネート、４，４′−ジシクロヘキシルメタンジイソシアネート、トリメチルヘキサメチレンジイソシアネート等が好ましく挙げられる。また、ヒドロキシ（メタ）アクリレートとしては、２−ヒドロキシエチル（メタ）アクリレート、２−ヒドロキシプロピル（メタ）アクリレート、カプロラクトン変性−２−ヒドロキシエチル（メタ）アクリレート等が好ましく挙げられる。
【００６３】
２官能のカプロラクトン変性ウレタン（メタ）アクリレートは、これらのポリカプロラクトン系ジオールとポリイソシアネートとヒドロキシ（メタ）アクリレートとの反応で合成することができる。合成法としては、ポリカプロラクトン変性ジオールとポリイソシアネートとを反応させて、両末端に−ＮＣＯ基（イソシアナート基）を含有するポリウレタンプレポリマーを生成させた後に、ヒドロキシ（メタ）アクリレートと反応させる方法が好ましい。反応の条件等は常法に従えばよい。
【００６４】
２官能のカプロラクトン変性ウレタン（メタ）アクリレートの平均分子量としては、例えば１０００〜１２０００、好ましくは１０００〜１００００が挙げられる。ここで、２官能の（メタ）アクリレートの平均分子量は、ＧＰＣ分析によって測定され、且つ標準ポリスチレンで換算された重量平均分子量を示す。
【００６５】
３官能以上の（メタ）アクリレートと２官能の（メタ）アクリレートの比率については、組み合わせる各（メタ）アクリレートの種類等に応じて適宜設定すればよいが、例えば、３官能以上の（メタ）アクリレート１００質量部に対して、２官能の（メタ）アクリレートが１〜１５０質量部、好ましくは５〜１２０質量部、更に好ましくは１０〜１００質量部が挙げられる。
【００６６】
（紫外線吸収剤）
ハードコート層３には、前記硬化性樹脂と共に、紫外線吸収剤が含まれる。このようにハードコート層３に紫外線吸収剤を含有させることによって、優れた耐候性及び耐摩耗性を備えることが可能になる。
【００６７】
ハードコート層３に使用される紫外線吸収剤の種類については、特に制限されないが、例えば、ヒドロキシフェニルトリアジン系化合物、ベンゾトリアゾール系化合物、ベンゾフェノン系化合物、シュウ酸アニリド系化合物、サリチル酸フェニルエステル系化合物、アクリルニトリル系化合物等が挙げられる。これらの中でも、好ましくはヒドロキシフェニルトリアジン系化合物、ベンゾトリアゾール系化合物、更に好ましくはヒドロキシフェニルトリアジン系化合物が挙げられる。これらの紫外線吸収剤は、１種を単独で使用してもよく、また２種以上を組み合わせて使用してもよい。
【００６８】
ハードコート層３における硬化性樹脂と紫外線吸収剤の比率については、特に制限されないが、例えば、ハードコート層３の硬化性樹脂を効果的に保護するという観点から、硬化性樹脂の総量１００質量部に対して０．１〜１０質量部、好ましくは０．２〜１０質量部であればよいが、更に好ましくは０．５〜５質量部、特に好ましくは０．７〜２質量部が挙げられる。
【００６９】
（他の添加剤）
ハードコート層３には、前述する成分以外に、耐候性を更に向上させるために、必要に応じて光安定剤を含んでいてもよい。光安定剤としては、好ましくは、ヒンダードアミン系光安定剤（ＨＡＬＳ）が挙げられる。また、光安定剤の好適な例として、硬化性樹脂と反応性を有する、即ち分子内に反応性基を有する反応性ヒンダードアミン系光安定剤が挙げられる。このような反応性ヒンダードアミン系光安定剤を用いることで、架橋阻害が生じることなくハードコート性（耐傷性等）を向上させることができると共に、ブリードアウトを低減できるので、ブリードアウトによる性能低下、ハードコート層３の表面のべたつき、必要に応じて設けられるプライマー層４との密着不良を効果的に抑制することができる。反応性基としては、具体的には、（メタ）アクリロイル基、ビニル基、アリル基などのエチレン性二重結合を有する官能基が挙げられる。このような光安定剤としては、例えば、１，２，２，６，６−ペンタメチル−４−ピペリジニルメタクリレート（ＢＡＳＦ社製、商品名「サノール ＬＳ−３４１０」）又は（日立化成工業株式会社製、商品名「ＦＡ−７１１ＭＭ」）、や２，２，６，６−テトラメチル−４−ピペリジニルメタクリレート（日立化成工業株式会社製、商品名「ＦＡ−７１２ＨＭ」）などが好ましく挙げられる。これらの光安定剤は、１種を単独で使用してもよく、また２種以上を組み合わせて使用してもよい。
【００７０】
ハードコート層３における光安定剤の含有量については、特に制限されないが、例えば、電離放射線硬化性樹脂の総量１００質量部に対して０．５〜１０質量部、好ましくは１〜８質量部、更に好ましくは２〜６質量部が挙げられる。
【００７１】
更に、ハードコート層３には、必要に応じて、本発明の効果を損なわない範囲で、前記以外の各種添加剤を含有してもよい。このような添加剤としては、例えば、耐摩耗性向上剤、重合禁止剤、架橋剤、赤外線吸収剤、帯電防止剤、接着性向上剤、レベリング剤、チクソ性付与剤、カップリング剤、易滑剤、防汚剤、可塑剤、消泡剤、充填剤、着色剤、フィラー等が挙げられる。例えば、樹脂成分よりも、硬度や耐熱性の高いフィラー粒子（シリカ粒子）を添加することにより、ハードコート層３の硬度や耐熱性を向上させることができる。
【００７２】
（ハードコート層３の厚さ）
ハードコート層３の厚さについては、特に制限されないが、より一層優れた耐候性、耐摩耗性、及び曲げ加工追従性を備えさせるという観点から、通常１〜１０μｍ、好ましくは１．５〜６μｍが挙げられる。
【００７３】
（ハードコート層３の形成方法）
ハードコート層３の形成は、使用する硬化性樹脂の種類に応じた方法を採用すればよい。例えば、熱硬化性樹脂、常温硬化性樹脂、１液反応硬化性樹脂、又は２液反応硬化性樹脂を使用する場合であれば、これらの樹脂と、紫外線吸収剤と、必要に応じて各種添加剤を混合したハードコート層３用の樹脂組成物を、グラビアコート、バーコート、ロールコート、リバースロールコート、コンマコート等の方法で所定の配置部位に塗工し、必要に応じて加熱を行うことにより、当該樹脂組成物を硬化させればよい。
【００７４】
前記ハードコート層３用の樹脂組成物は、硬化性樹脂、及び必要に応じて添加される添加剤が溶剤に溶解又は分散させたものであればよい。前記ハードコート層３用の樹脂組成物で使用される溶剤としては、硬化性樹脂、及び必要に応じて添加される添加剤に対して溶解性又は相溶性を示すものであればよく、ハードコート層３用の樹脂組成物の塗布方法やハードコート層３の形成時の乾燥方法等に応じて適宜選定すればよいが、硬化性樹脂に対する溶解性又は相溶性、乾燥性等の観点から、有機溶剤が好ましい。有機溶剤としては、特に制限されないが、例えば、メタノール、エタノール、イソプロパノール等のアルコール類；酢酸エチル、酢酸ブチル、プロピレングリコールモノメチルエーテルアセテート等のエステル類；アセトン、メチルエチルケトン、シクロペンタノン、シクロヘキサノン、イソブチルケトン、メチルイソブチルケトン等のケトン類等が挙げられる。これらの有機溶剤は１種単独で使用してもよく、また２種以上を組み合わせて使用してもよい。
【００７５】
また、電離放射線硬化性樹脂を使用する場合であれば、電離放射線硬化性樹脂と、紫外線吸収剤と、必要に応じて各種添加剤とを混合したハードコート層用の樹脂組成物を、グラビアコート、バーコート、ロールコート、リバースロールコート、コンマコート等の方法で所定の配置部位に塗工し、当該樹脂組成物に電子線、紫外線等の電離放射線を照射して硬化させればよい。
【００７６】
電離放射線硬化性樹脂の硬化に電子線を用いる場合、その加速電圧については、用いる電離放射線硬化性樹脂の種類やハードコート層３の厚み等に応じて適宜選定し得るが、通常加速電圧７０〜３００ｋＶ程度が挙げられる。また、照射線量は、樹脂層の架橋密度が飽和する量が好ましく、通常５〜３００ｋＧｙ（０．５〜３０Ｍｒａｄ）、好ましくは１０〜１００ｋＧｙ（１〜１０Ｍｒａｄ）の範囲で選定される。更に、電子線源としては、特に制限はなく、例えばコックロフトワルトン型、バンデグラフト型、共振変圧器型、絶縁コア変圧器型、あるいは直線型、ダイナミトロン型、高周波型等の各種電子線加速器を用いることができる。
【００７７】
かくして形成されたハードコート層３には、各種の添加剤を添加することにより、ハードコート機能、防曇コート機能、防眩コート機能、反射防止コート機能、紫外線遮蔽コート機能、赤外線遮蔽コート機能等の機能を付与する処理を行ってもよい。
【００７８】
［プライマー層４］
プライマー層４は、電熱線層２とハードコート層３との間に、必要に応じて設けられる層であり、ハードコート層３の接着性を向上させる役割を果たす。後述する樹脂フィルム層６を設ける場合、プライマー層４は、樹脂フィルム層６とハードコート層３の間に設けることが好ましい。また、後述する第２接着層７を設ける場合、プライマー層４は、第２接着層７とハードコート層３の間に設けることが好ましい。
【００７９】
プライマー層４はバインダー樹脂を用いて形成される。バインダー樹脂としては、特に制限されないが、例えば、ウレタン樹脂、（メタ）アクリル樹脂、（メタ）アクリル／ウレタン共重合体樹脂、塩化ビニル／酢酸ビニル共重合体、ポリエステル樹脂、ブチラール樹脂、塩素化ポリプロピレン、塩素化ポリエチレン等が挙げられる。これらのバインダー樹脂は、１種単独で使用してもよく、また２種以上を組み合わせて使用してもよい。これらのバインダー樹脂の中でも、好ましくはウレタン樹脂、更に好ましくはアクリル成分を含むポリウレタンが挙げられる。
【００８０】
上記ウレタン樹脂としては、ポリオール（多価アルコール）を主剤とし、イソシアネートを架橋剤（硬化剤）とするポリウレタンを使用できる。ポリオールとしては、分子中に２個以上の水酸基を有する化合物であればよく、具体的には、ポリエステルポリオール、ポリエチレングリコール、ポリプロピレングリコール、アクリルポリオール、ポリエーテルポリオール等が挙げられる。上記イソシアネートとしては、具体的には、分子中に２個以上のイソシアネート基を有する多価イソシアネート；４，４−ジフェニルメタンジイソシアネート等の芳香族イソシアネート；ヘキサメチレンジイソシアネート、イソホロンジイソシアネート、水素添加トリレンジイソシアネート、水素添加ジフェニルメタンジイソシアネート等の脂肪族（又は脂環族）イソシアネートが挙げられる。
【００８１】
上記ウレタン樹脂の中でも、ハードコート層３との密着性の向上、ハードコート層３を積層後の相互作用の低減、成形性の向上等の観点から、好ましくは、ポリオールとしてアクリルポリオール、又はポリエステルポリオールと、架橋剤としてヘキサメチレンジイソシアネート、４，４−ジフェニルメタンジイソシアネートとから組み合わせ；更に好ましくは、アクリルポリオールとヘキサメチレンジイソシアネートとを組み合わせが挙げられる。
【００８２】
プライマー層４の厚さについては、特に制限されないが、例えば０．５〜２０μｍ、好ましくは１〜１０μｍが挙げられる。
【００８３】
プライマー層４は、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコート等の通常の塗布方法や転写コーティング法により、バインダー樹脂を含むプライマー層形成用の樹脂組成物を所定の層上に塗工することにより形成される。ここで、転写コーティング法とは、薄いシート（フィルム基材）にプライマー層の塗膜を形成し、その後に所定の層の表面に被覆する方法である。
【００８４】
［第１接着層５］
第１接着層５は、有機ガラス基体１と電熱線層２との接着性を高めるために、必要に応じて設けられる層である。
【００８５】
第１接着層５は、感熱接着剤や加圧接着剤等の接着性樹脂で構成された接着層であればよいが、好ましくは加熱によって溶着作用を発現するヒートシール層が挙げられる。第１接着層５を構成する接着性樹脂としては、具体的には、アクリル樹脂、塩化ビニル樹脂、酢酸ビニル樹脂、塩化ビニル−酢酸ビニル共重合樹脂、スチレン−アクリル共重合樹脂、ポリエステル樹脂、ポリアミド樹脂、ポリオレフィン樹脂等が挙げられる。接着性樹脂の中でも、好ましくはアクリル樹脂が挙げられる。これらの接着性樹脂は、１種を単独で使用してもよく、また２種以上を組み合わせて使用してもよい。
【００８６】
第１接着層５のガラス転移点については、特に制限されないが、電熱線層２の発熱によっても外観性状を安定に維持するという観点から、第１接着層５のガラス転移点が８０〜２５０℃、好ましくは８０〜１６０℃、更に好ましくは１００〜１５０℃が挙げられる。第１接着層５に対して前記ガラス転移点を充足させるには、第１接着層５の形成に使用される接着性樹脂の種類や組み合わせ等を適宜設定すればよい。
【００８７】
本明細書において、第１接着層５のガラス転移点は、動的粘弾性測定法（DMA；Dynamic Mechanical Analysis)によって測定される値である。具体的には、第１接着層５について、動的粘弾性測定装置にて、観測長を１５ｍｍ、昇温速度を５℃／分、測定周波数を１Ｈｚとして、０〜２００℃の範囲で、貯蔵弾性率及び損失弾性率を測定し、損失弾性率を貯蔵弾性率で割った値であるｔａｎδのピークトップを求め、当該ピークトップの温度がガラス転移点として特定される。
【００８８】
第１接着層５の厚さとしては、通常０．１〜２５μｍ、好ましくは１〜２０μｍ、更に好ましくは２〜１５μｍが挙げられる。
【００８９】
第１接着層５の形成は、接着性樹脂を、ダイコート、グラビアコート、バーコート、ロールコート、リバースロールコート、コンマコート等の方法で、積層させるべき所定の層の上に塗工することによって行われる。また、第１接着層５の形成は、接着性樹脂によって形成されたフィルムを所定の層上に熱融着させる方法によって行うこともできる。
【００９０】
［樹脂フィルム層６］
樹脂フィルム層６は、電熱線層２の支持等のために、電熱線層２とハードコート層３の間に、必要に応じて設けられる層である。
【００９１】
本発明の有機ガラス積層体において、樹脂フィルム層６は、一般的な透明基材フィルムに使用されている透明樹脂を使用することができる。樹脂フィルム層６を構成する樹脂としては、例えば、ノルボルネン、ジシクロペンタジエン、テトラシクロドデセンなどのシクロオレフィンから得られるシクロオレフィン樹脂、シリコーン樹脂、ポリカーボネート樹脂、エポキシ樹脂、ポリメタクリル酸メチルやポリメタクリル酸ブチルなどのアクリル樹脂、フェノール樹脂、ポリイミド樹脂、ベンゾオキサジン樹脂、オキセタン樹脂、ポリエチレンテレフタレート樹脂やポリブチレンテレフタレート樹脂などのポリエステル樹脂などの樹脂が好ましく挙げられる。これらの中でも、より優れた透明性を備えさせるという観点から、好ましくは、ポリカーボネート樹脂、アクリル樹脂、ポリエステル樹脂、更に好ましくはポリエステル樹脂が挙げられる。
【００９２】
また、樹脂フィルム層６には、前述する透明樹脂に加えて、必要に応じて、各種添加剤が含まれていてもよい。このような添加剤としては、例えば、可塑剤、安定剤、マット剤、紫外線吸収剤、赤外線吸収剤等が挙げられる。
【００９３】
更に、樹脂フィルム層６は、必要に応じて、コロナ放電、グロー放電、ＵＶ照射等の表面処理に供されたものであってもよい。
【００９４】
樹脂フィルム層６の厚さとしては、通常５０〜３００μｍ、好ましくは７５〜２００μｍ、更に好ましくは７５〜１５０μｍが挙げられる。
【００９５】
［第２接着層７］
第２接着層７は、電熱線層２とハードコート層３との接着性を高めるために、これらの層の間に、必要に応じて設けられる層である。
【００９６】
第２接着層７は、感熱接着剤や加圧接着剤等の接着性樹脂で構成された接着層であればよいが、好ましくは加熱によって溶着作用を発現するヒートシール層が挙げられる。第２接着層７を構成する接着性樹脂の種類については、前記第１接着層５で例示したものと同様である。
【００９７】
第２接着層７の厚さとしては、通常１〜２０μｍ、好ましくは１．５〜１０μｍ、更に好ましくは２〜５μｍが挙げられる。
【００９８】
第２接着層７の形成は、接着性樹脂を、グラビアコート、バーコート、ロールコート、リバースロールコート、コンマコート等の方法で、積層させるべき所定の層の上に塗工することによって行われる。
【００９９】
［着色層８］
着色層８は、本発明の有機ガラス積層体を固定する際の接着剤塗布部の隠蔽、情報表示、意匠性の付与等の目的で、有機ガラス基体１からハードコート層３までの間に、必要に応じて設けられる層である。
【０１００】
例えば、本発明の有機ガラス積層体を自動車の窓枠部材として使用する場合、当該有機ガラス積層体の固定方法には、接着剤での固定、はめ込み、ビス止め等を選択しうるが、作業の簡易さから、接着剤での固定が好まれる。その際に、有機ガラス積層体の全面が透明であると、接着剤塗布部が視認され易くなり、外観が損なわれるおそれがある。このような外部から視認されるのが望ましくない領域に対応する部位に、隠蔽目的で着色層８を設けることによって、当該領域を隠すことができる。また、製造者、規制等の情報表示や、柄等の意匠の付与したい場合には、着色層８によって情報表示や意匠を付することもできる。
【０１０１】
本発明の有機ガラス積層体において、着色層８として、色調が異なる２以上の層が、同一又は異なる配置箇所に設けられていてもよい。例えば、有機ガラス基体１側から、黒色を呈する着色層８と白色を呈する着色層８がこの順で設けられていてもよく、また、有機ガラス基体１側から、白色を呈する着色層８と黒色を呈する着色層８がこの順で設けられていてもよい。
【０１０２】
また、着色層８の形状については、本発明の有機ガラス積層体の面方向に対して垂直方向から見た際に部分的に設けられていることを限度として、特に制限されず、その目的に応じて適宜設定すればよい。例えば、本発明の有機ガラス積層体を固定する際の接着剤塗布部の隠蔽目的で着色層８を設ける場合であれば、当該本発明の有機ガラス積層体の外縁部を隠蔽する枠状であることが好ましい。このように本発明の有機ガラス積層体の外縁部を隠蔽する枠状である場合には、着色層８の幅は、例えば１０〜２００ｍｍ程度に設定すればよい。更に、本発明の有機ガラス積層体の外縁部を隠蔽する枠状の着色層８を設ける場合には、当該枠状の着色層８と、当該枠状の着色層８が設けられていない領域の境界付近には、グラデーションパターンの着色層８が更に設けられていてもよい。このようなグラデーションパターンは、例えば、円（ドット）、長方形（線）、正方形及び三角形等の模様をパターンとして、枠状の着色層８から離れるに連れて、当該模様が小さくなったり、当該模様の色が薄くなったりするように設定すればよい。
【０１０３】
また、情報表示や意匠の付与の目的で着色層８を設ける場合であれば、着色層８の形状は、企業のロゴ、商標及び規制指示を含む、文字、記号、数字、柄等であればよい。
【０１０４】
着色層８が呈する色調については、特に制限されず、その目的に応じて、着色透明、着色半透明、着色不透明等のいずれを採用してもよい。例えば、着色層８を下部の部分的な隠蔽目的で使用する場合には、着色不透明であることが好ましい。
【０１０５】
より具体的には、着色層８を隠蔽目的で設ける場合であれば、優れた隠蔽性を付与するという観点から、当該着色層８のＯＤ（Optical Density；光学濃度）値は、高い程好ましく、具体的には３以上、好ましくは４以上、更に好ましくは５以上が挙げられる。ここで、着色層８のＯＤ値は、以下の方法で求められる値である。
（着色層８のＯＤ値の測定方法）
本発明の有機ガラス積層体において、着色層８が設けられていない部位のＯＤ値（ＯＤlow値）と、着色層８が設けられている部位のＯＤ値（ＯＤhigh値）を測定する。算出式（ＯＤhigh値−ＯＤlow値）に従って求められる値が着色層８のＯＤ値となる。ここで、ＯＤlow値とＯＤhigh値は、透過濃度計を用い、中心波長５５５ｎｍにて測定される値である。
【０１０６】
また、前述する着色層８のＯＤ値は、着色層８の形成に使用する顔料や染料の種類や含有量を適宜設定することによって充足させることができる。
【０１０７】
着色層８は、着色料と、バインダー樹脂とによって形成される。
【０１０８】
前記着色料としては、顔料又は染料のいずれか一方を使用しても、またこれらの双方を使用してもよいが、耐久性や耐候性の観点から、好ましくは顔料が挙げられる。また、前記着色料が呈する色については、着色層８の目的に応じて適宜設定すればよいが、隠蔽目的で設ける場合には、黒色顔料が好適である。黒色顔料の種類については、特に制限されないが、例えば、カーボンブラック、チタンブラック、ペリレンブラック、アゾメチンアゾ系ブラック等が挙げられる。
【０１０９】
また、前記バインダー樹脂としては、特に制限されないが、アクリル樹脂、塩化ビニル樹脂、酢酸ビニル樹脂、ポリエステル樹脂、ポリアミド樹脂、ポリオレフィン樹脂等、ウレタン樹脂、及びこれらの樹脂の共重合樹脂（例えば、ウレタンーアクリル共重合樹脂等）等が挙げられる。これらのバインダー樹脂は、１液硬化型又は２液硬化型のいずれであってもよい。また、これらのバインダー樹脂は、１種単独で使用してもよく、また２種以上を組み合わせて使用してもよい。
【０１１０】
また、着色層８には、必要に応じて、重合禁止剤、架橋剤、赤外線吸収剤、帯電防止剤、接着性向上剤、レベリング剤、チクソ性付与剤、カップリング剤、可塑剤、消泡剤、充填剤、着色剤、フィラー等の添加剤が含まれてもよい。
【０１１１】
着色層８の厚さについては、その目的、設定すべきＯＤ値、使用する着色料の種類や含有量等に応じて適宜設定すればよいが、通常０．１〜２０μｍ、好ましくは１〜１５μｍ、更に好ましくは３〜１０μｍが挙げられる。
【０１１２】
着色層８の形成は、着色料、バインダー樹脂、及び必要に応じて添加される添加剤を含む着色層８用のインキ組成物を、グラビアコート、スクリーン印刷、オフセット印刷、フレキソ印刷、コンマコート、インクジェット、ディスペンサ―等の方法で、所定の層上に塗工することによって行われる。
【０１１３】
前記着色層８形成用のインキ組成物は、着色料、バインダー樹脂、及び必要に応じて添加される添加剤が溶剤に溶解又は分散させたものであればよい。前記着色層８用のインキ組成物で使用される溶剤としては、着色料、バインダー樹脂、及び必要に応じて添加される添加剤に対して溶解性又は相溶性を示すものであればよく、着色層８用のインキ組成物の塗工方法や着色層８形成時の乾燥方法等に応じて適宜選定すればよいが、着色料及びバインダー樹脂に対する溶解性又は相溶性、乾燥性等の観点から、有機溶剤が好ましい。有機溶剤としては、特に制限されないが、例えば、メタノール、エタノール、イソプロパノール等のアルコール類；酢酸エチル、酢酸ブチル、プロピレングリコールモノメチルエーテルアセテート等のエステル類；アセトン、メチルエチルケトン、シクロペンタノン、シクロヘキサノン、イソブチルケトン、メチルイソブチルケトン等のケトン類等が挙げられる。これらの有機溶剤は１種単独で使用してもよく、また２種以上を組み合わせて使用してもよい。
【０１１４】
有機ガラス積層体の用途
本発明の有機ガラス積層体は、電熱線層２の発熱により、視界を十分に確保した上で、結露や曇りの発生防止や除去ができ、しかも優れた耐候性及び耐摩耗性を備えているので、外装部材として好適に使用される。
【０１１５】
本発明の有機ガラス積層体の用途として、具体的には、自動車、鉄道等の（各種ウインドウ、サンルーフ、ルーフパネル、ウインドーリフレクター、ウインカーランプレンズ、サイドミラー、ヘッドランプカバー等）；バルコニーの仕切り板、テラスやカーポート等の屋根部材、玄関ドア、建造物の窓等の建築部材；防音壁や風防壁等の壁材；信号機に使用されるレンズ類等が挙げられる。これらの中でも、車両用の外装部材、とりわけ車両用のウインドウは、視界の確保、結露や曇りの発生防止及び除去、耐候性、並びに耐摩耗性が高度に要求されるため、本発明の有機ガラス積層体として特に好適である。
【０１１６】
本発明の有機ガラス積層体は、電熱線層２が接続されている電極に電力を供給する電源を接続した状態で、その用途に応じて所定の部位に取り付ければよい。
【０１１７】
有機ガラス積層体の製造方法
本発明の有機ガラス積層体の製造方法については、前述する層構造を形成できることを限度として、特に制限されないが、例えば、有機ガラス基体１以外の各層を予め積層させた有機ガラス積層用シートを作製しておき、当該有機ガラス積層用シートを用いて、少なくとも電熱線層２、及びハードコート層３を有機ガラス基体１に積層させる方法（以下、「第１法」と表記することもある）；ガラス基体１の上に各層を順次積層させる方法（以下、「第２法」と表記することもある）等が挙げられる。前記第１法及は、有機ガラス積層体を効率的に製造できるので、本発明の有機ガラス積層体の製造方法として好適である。以下、前記第１法及び第２法について説明する。
【０１１８】
［第１法］
第１法では、基材フィルム上に、少なくとも電熱線層２、及びハードコート層３を積層させた有機ガラス積層用シートを用いて、有機ガラス基体１上に、少なくとも電熱線層２、及びハードコート層３をこの順に積層させる工程を行う。
【０１１９】
有機ガラス積層用シートを用いて、有機ガラス基体１上に各層を積層させる方法としては、有機ガラス積層用シートに設けた各層を有機ガラス基体１に転写することにより、有機ガラス基体１上に各層を積層させる方法（以下、「転写法」と表記することもある）；及び有機ガラス積層用シート自体を有機ガラスにラミネート（積層）して、有機ガラス基体１上に各層を積層させる方法（以下、「ラミネート法」と表記することもある）が挙げられる。
【０１２０】
有機ガラス積層用シートは、基材フィルム上に、少なくとも電熱線層２、及びハードコート層３が積層されていればよく、その層構造については、転写法又はラミネート法の別に応じて適宜設定される。
【０１２１】
具体的には、転写法で使用される有機ガラス積層用シート（以下、「転写用シート」と表記することもある）としては、例えば、基材フィルムとして離型用フィルム層９を使用し、離型用フィルム層９上に、少なくともハードコート層３、及び電熱線層２がこの順で積層されている積層構造が挙げられる。また、製造する有機ガラス積層体に、プライマー層４、第１接着層５、樹脂フィルム層６、第２接着層７、及び／又は着色層８を設ける場合には、転写用シートには、これらの層が所定の配置で積層されていてればよい。転写用シートの好適な層構造の一例として、離型用フィルム層９と、ハードコート層３と、プライマー層４と、電熱線層２と、第１接着層５がこの順で積層されている層構造が挙げられる。当該転写用シートの積層構造を図７に示す。また、転写用シートの好適な層構造の他の一例として、離型用フィルム層９と、ハードコート層３と、プライマー層４と、第２接着層７と、電熱線層２と、第１接着層５がこの順で積層されている層構造が挙げられる。当該転写用シートの積層構造を図８に示す。
【０１２２】
転写用シートにおいて、離型用フィルム層９を構成する樹脂としては、ハードコート層３に対する剥離性を備えている限り、特に制限されないが、例えば、ポリエチレン、ポリプロピレン等のポリオレフィン系樹脂；ポリ塩化ビニル、ポリ塩化ビニリデン、ポリビニルアルコール、エチレン・酢酸ビニル共重合体、エチレン・ビニルアルコール共重合体等のビニル系樹脂；ポリエチレンテレフタレート、ポリブチレンテレフタレート、ポリエチレンナフタレート等のポリエステル系樹脂；ポリ（メタ）アクリル酸メチル、ポリ（メタ）アクリル酸エチル等のアクリル系樹脂；ポリスチレン等のスチレン系樹脂、アクリロニトリル・ブタジエン・スチレン共重合体、三酢酸セルロース、セロファン、ポリカーボネート、ポリウレタン系等のエラストマー系樹脂等によるものが利用される。これらの樹脂の中でも、成形性及び剥離特性が良好である点から、好ましくはポリエステル系樹脂、更に好ましくはポリエチレンテレフタレートが挙げられる。
【０１２３】
離型用フィルム層９は、単一の樹脂を用いて形成された単層であってもよく、また同種又は異種の樹脂を用いて形成された複層であってもよい。また、離型用フィルム層９には剥離強度を調整するために任意のコーティングや処理が施されてもよい。
【０１２４】
更に、離型用フィルム層９には、ハードコート層３に対する剥離強度を調整するために、必要に応じて、ハードコート層３と接する側の面に離型層が設けられていてもよい。離型層を設けた転写用シートの好適な層構造の一例として、離型用フィルム層９と、離型層と、ハードコート層３と、プライマー層４と、電熱線層２と、第１接着層５がこの順で積層されている層構造が挙げられる。
【０１２５】
離型層は、ハードコート層３に対する剥離強度を調整できる熱可塑性樹脂によって形成される。離型層を形成する熱可塑性樹脂として、具体的には、シリコーン樹脂、フッ素系樹脂、アクリル−メラミン系樹脂、ポリエステル樹脂、ポリオレフィン樹脂、ポリスチレン樹脂、ポリウレタン樹脂、塩化ビニル−酢酸ビニル樹脂等が挙げられる。離型層の厚さとしては、通常０．１〜１０μｍ、好ましくは０．２〜８μｍ、更に好ましくは０．３〜５μｍが挙げられる。
【０１２６】
離型層の形成は、熱可塑性樹脂を、グラビアコート、バーコート、ロールコート、リバースロールコート、コンマコート等の方法で、前記離型用フィルム層９の上に塗工することによって行われる。
【０１２７】
離型用フィルム層９の厚さとしては、特に制限されないが、通常２０〜２００μｍ、好ましくは３０〜１００μｍ、更に好ましくは４０〜８０μｍ挙げられる。
【０１２８】
また、ラミネート法で使用される有機ガラス積層用シート（以下、「ラミネート用シート」と表記することもある）については、例えば、基材フィルムとして樹脂フィルム層６を使用し、樹脂フィルム層６に、少なくとも電熱線層２、及びハードコート層３が積層されている積層構造が挙げられる。具体的には、樹脂フィルム層６の一方の面に、少なくとも電熱線層２が積層され、且つ樹脂フィルム層６の他方の面に少なくともハードコート層３が積層されていればよい。また、製造する有機ガラス積層体に、プライマー層４、第１接着層５、第２接着層７及び／又は着色層８を設ける場合には、前記態様のラミネート用シートは、これらの層が所定の配置で積層されていてればよい。前記態様のラミネート用シートの好適な層構造の一例として、第１接着層５と、電熱線層２と、樹脂フィルム層６と、プライマー層４と、ハードコート層３とがこの順で積層されている層構造が挙げられる。当該ラミネート用シートの積層構造を図９に示す。
【０１２９】
また、ラミネート用シートの他の態様として、基材フィルムとして樹脂フィルム層６を使用し、少なくとも樹脂フィルム層６と、電熱線層２と、ハードコート層３とがこの順で積層されている積層構造が挙げられる。また、製造する有機ガラス積層体に、プライマー層４、第１接着層５、第２接着層７及び／又は着色層８を設ける場合には、前記態様のラミネート用シートは、これらの層が所定の配置で積層されていてればよい。
【０１３０】
更に、ラミネート用シートについては、例えば、基材フィルムとして、接着性樹脂で形成されたフィルム状の第１接着層５を使用し、第１接着層５上に、少なくとも電熱線層２、及びハードコート層３がこの順で積層されている積層構造が挙げられる。また、製造する有機ガラス積層体に、プライマー層４、樹脂フィルム層６、第２接着層７及び／又は着色層８を設ける場合には、前記態様のラミネート用シートは、これらの層が所定の配置で積層されていてればよい。前記態様のラミネート用シートの好適な層構造の一例として、第１接着層５と、電熱線層２と、プライマー層４と、ハードコート層３とがこの順で積層されている層構造が挙げられる。当該ラミネート用シートの積層構造を図１０に示す。
【０１３１】
有機ガラス積層用シートを有機ガラス基体１に積層させる方法としては、具体的には、予め成形された有機ガラス基体１に第１有機ガラス積層用シートを圧着する方法（以下、「圧着法」と表記することもある）；有機ガラス樹脂を射出成形する際に有機ガラス積層用シートと一体化させて積層する方法（以下、「射出成形一体化法」と表記することもある）が挙げられる。以下、圧着法と射出成形一体化法に分けて、本発明の有機ガラス積層体の製造方法について説明する。
【０１３２】
圧着法としては、具体的には、押出し成形等により有機ガラス基体１を成形し、その直後又は冷却後に、ロール等を用いて有機ガラス積層用シートを、当該有機ガラス基体１に圧着して積層する方法が挙げられる。有機ガラス基体１に第１有機ガラス積層用シートを圧着する際に、有機ガラス積層用シートを加熱してもよい。有機ガラス積層用シートの加熱は、圧着前の有機ガラス積層用シートの予備加熱、熱圧ロールによる圧着と同時の加熱等によって行うことができる。また、第１有機ガラス積層用シートを圧着する前に有機ガラス基体１を予備加熱してもよい。
【０１３３】
また、転写用シートを使用する場合には、有機ガラス基体１に転写用シートを圧着させた後に、離型用フィルム層９を剥離して除去すればよい。
【０１３４】
また、有機ガラス基体１に転写用シートを圧着させた後に、必要に応じて、曲げ加工を行ってもよい。また、有機ガラス積層用シートが転写用シートである場合には、曲げ加工は、離型用フィルム層９の剥離前又は後のいずれで行ってもよい。曲げ加工の手法については、特に制限されず、例えば、冷間曲げ加工、熱曲げ加工等が挙げられるが、加工性の観点から熱曲げ加工が好ましい。
【０１３５】
射出成形一体化法としては、具体的には、有機ガラス積層用シートのハードコート層３とは反対側の面に対して有機ガラス樹脂を射出して成形する方法が挙げられる。
【０１３６】
より具体的には、射出成形一体化法によって有機ガラス積層用シートと有機ガラス基体１とを一体化する方法の一態様として、下記第Ｉ〜ＩＩ工程をする方法が挙げられる。
第Ｉ工程：有機ガラス積層用シートを、ハードコート層３とは反対側の面が有機ガラス樹脂側に配置されるように射出成形型に挿入し、射出成形型を閉じ、流動状態の有機ガラス樹脂を射出成形型内に射出して有機ガラス基体１と有機ガラス積層用シートを一体化する。
第ＩＩ工程：転写用シートを使用した場合は、離型用フィルム層９を剥離して除去する。
【０１３７】
前記第Ｉ工程において有機ガラス積層用シートが射出された樹脂と一体化し易くするために、有機ガラス積層用シートを射出成形型に挿入する前に、必要に応じて、有機ガラス積層用シートを予備加熱してもよい。また、有機ガラス積層用シートの予備加熱を行わなくても、射出された有機ガラスの余熱によって、射出された有機ガラス樹脂と有機ガラス積層用シートを一体化することもできる。また、前記第Ｉ工程において、射出成形型に挿入した有機ガラス積層用シートは、有機ガラス樹脂を射出する前に真空吸引等によって射出成形型に添わせてもよい。
【０１３８】
また、前記第ＩＩ工程において、離型用フィルム層９の剥離は、射出成形型の離間と同時に行ってもよく、射出成形型の離間後に行ってもよい。また、有機ガラス積層体の使用時まで離型用フィルム層９の剥離を行わず、離型用フィルム層９が付した状態を維持してもよい。
【０１３９】
また、射出成形一体化法によって有機ガラス積層用シートと有機ガラス基体１とを一体化する方法の他の態様として、下記第１工程〜第５工程を実施する方法が挙げられる。
第１工程：型開き状態の雌雄一対の金型の間に、有機ガラス積層用シートのハードコート層３とは反対側の面がキャビティ側に向くように供給して、固定する。更に、有機ガラス積層用シートの有機ガラス樹脂が射出される側の面を加熱、軟化させると共に、それとは反対側の面と対面している金型側から真空吸引して、有機ガラス積層用シートを当該可動金型の形状に沿って密着させることにより、有機ガラス積層用シートを予備成形する。
第２工程：両金型を型締めした後、両金型で形成されるキャビティ内に、流動状態の有機ガラス樹脂を射出、充填して固化させることにより、有機ガラス基体と有機ガラス積層用シートを積層一体化させる。
第３工程：可動金型を固定金型から離間させて、有機ガラス基体１と有機ガラス積層用シートが一体化された有機ガラス積層体を取り出す。
第４工程：有機ガラス積層体の余分な部分をトリミングして所望の形状に調整する。
第５工程：転写用シートを使用した場合は、離型用フィルム層９を剥離して除去する。なお、本第５工程は、前記第３工程における金型の離間と同時に行ってもよく、また前記第３工程と前記第４工程の間に行ってもよい。
【０１４０】
また、射出成形一体化法によって有機ガラス基体１上に所定の各層を積層させた後に、必要に応じて、曲げ加工を行ってもよい。
【０１４１】
［第２法］
第２法では、有機ガラス基体１の上に、少なくとも電熱線層２、及びハードコート層３をこの順で順次積層させる。また、有機ガラス積層体に、プライマー層４、第１接着層５、樹脂フィルム層６、第２接着層７及び／又は着色層８を設ける場合には、これらの層が所定の配置となるように積層さればよい。各層の形成方法については、前記の通りである。
【０１４２】
また、第２法では、各層の形成の途中、又は全ての層の形成後に、必要に応じて、曲げ加工を行ってもよい。
【０１４３】
２．有機ガラス積層体用シート
本発明は、前記第１法によって有機ガラス積層体を製造するための有機ガラス積層用シートを提供する。当該有機ガラス積層用シートの層構造については、使用態様（転写法又はラミネート法の別）に応じて、適宜設定される。使用態様毎の有機ガラス積層用シートの層構造については、前記の通りである。
【実施例】
【０１４４】
以下に実施例及び比較例を示して本発明を詳細に説明する。但し本発明は実施例に限定されるものではない。
【０１４５】
１．有機ガラス積層体の製造
実施例１
有機ガラス積層用シート（ラミネート用シート）の製造
２軸延伸ポリエチレンテレフタレートからなる樹脂フィルム層（厚さ１００μｍに、ドライラミネート接着剤（２液硬化型ウレタン系接着剤；ポリエステルウレタンポリオールから成る主剤タケラックＡ-３１０（武田薬品工業社製）とキシレンジイソシアネートから成る硬化剤タケネートＡ-１０（武田薬品工業社製））を用いて銅箔（厚さ１０μｍ）をドライラミネートにより貼り合わせた。次いで、以下に示す条件で、フォトリソグラフィー法によりメッシュ形状（開口率９１％）の銅箔からなる電熱線層を形成した。
【０１４６】
先ず、銅箔上にカゼイン系の感光性レジスをディッピング法で塗布した。次いで、開口部が正方形で線幅が２２μｍ、線間隔（ピッチ）が３００μｍ、バイアス角度が４９度のメッシュ部及び当該メッシュ部を囲む幅が１５ｍｍの額縁部を有するネガパターン版を用いて、水銀燈を用いて紫外線を照射して密着露光した。次いで、水現像、及び硬膜処理を行った後に、更に加熱してベーキングした。その後、エッチング液として塩化第二鉄水溶液を用いて、スプレイ法で吹きかけてマスキングされていない銅箔の領域をエッチングし、開口部を形成した。その後、水洗し、レジストを剥離、洗浄、及び温風による乾燥を行うことにより、樹脂フィルム層上にメッシュ形状（開口率９４％）の銅箔からなる電熱線層を形成した。
【０１４７】
次いで、電熱線層を積層させた樹脂フィルム層の電熱線層とは反対側の面に対して、コロナ放電処理をした後に、下記に示すプライマー層形成用の樹脂組成物をグラビアリバース法によって塗工して厚さ３μｍのプライマー層を形成し、更に当該プライマー層上に下記に示すハードコート層形成用の樹脂組成物を硬化後の厚さが３μｍとなるように塗工し、電子線照射１０Ｍｒａｄにて硬化させることにより、プライマー層上にハードコート層を積層させた。
【０１４８】
＜プライマー層形成用の樹脂組成物＞
・  ポリカーボネート系ウレタンアクリル共重合体*1：１００質量部
・  ヒドロキシフェニルトリアジン系紫外線吸収剤*2：１７質量部
・  ヒドロキシフェニルトリアジン系紫外線吸収剤*3：１３質量部
・  ヒンダードアミン系光安定剤*4：８質量部
・  ブロッキング防止剤*5：９質量部
・  硬化剤（ヘキサンメチレンジイソシアネート）：２５質量部
＊１：ポリカーボネート系ウレタンアクリル共重合体は、ウレタン成分の含有量は３０質量％、質量平均分子量５００００を使用した。
＊２：チヌビン４００（商品名）、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、ＢＡＳＦジャパン株式会社製
＊３：チヌビン４７９（商品名）、２−（２−ヒドロキシ−４−［１−オクチルオキシカルボニルエトキシ］フェニル）−４，６−ビス（４−フェニルフェニル）−１，３，５−トリアジン、ＢＡＳＦジャパン株式会社製
＊４：チヌビン１２３（商品名）、ビス（１−オクチロキシ−２，２，６，６−テトラメチル−４−ピペリジル）セバケート）、ＢＡＳＦジャパン株式会社製
＊５：シリカ粒子、平均粒径：３μｍ。
【０１４９】
＜ハードコート層層形成用の樹脂組成物＞
・６官能のウレタンアクリレート(分子量約1,000)：６０質量部
・２官能のカプロラクトン変性ウレタンアクリレート(分子量数千程度)：４０質量部
・ヒドロキシフェニルトリアジン系紫外線吸収剤：０．７質量部（BASFジャパン株式会社製「Tinuvin479」）
・反応性官能基を有する光安定剤（１，２，２，６，６−ペンタメチル−４−ピペリジニルメタクリレート、日本乳化剤株式会社製「サノールＬＳ−３４１０」）：４．２質量部・非反応性シリコーン化合物（ポリエーテル変性シリコーンオイル）：０．３質量部
・耐傷フィラー（シリカ粒子、平均粒子径ｍ）：２質量部
【０１５０】
次いで、電熱線層側の面に、熱融着性アクリル樹脂（ガラス転移点１０５℃、分子量１０万）をダイコート法により厚さが１０μｍとなるように塗工し、第１接着層を形成した。斯して、第１接着層、電熱線層、樹脂フィルム層、プライマー層、及びハードコート層が順に積層した有機ガラス積層用シート（ラミネート用シート）を得た。
【０１５１】
有機ガラス積層体の製造
前記で得られた有機ガラス積層用シート（ラミネート用シート）を使用して、射出成形一体化法を行い、ポリカーボネート基体を一体化させた。具体的には、型開き状態の雌雄一対の金型（可動金型と固定金型）の間に、有機ガラス積層用シートを、第１接着層が樹脂と接するように樹脂フィルムをキャビティ内に供給し、固定した。その後、有機ガラス積層用シートの樹脂フィルム層を１００℃に加熱して軟化させると共に、ハードコート層側と対面している金型側から真空吸引して、軟化した有機ガラス積層用シートを当該可動金型の形状に沿って密着させることにより、有機ガラス積層用シートを予備成形した。次いで、両金型を型締めした後、両金型で形成されるキャビティ内に、流動状態のポリカーボネート樹脂を射出、充填して固化させることにより、形成されたポリカーボネート基体と有機ガラス積層用シートを積層一体化させた。その後、可動金型を固定金型から離間させて、ポリカーボネート基体、第１接着層、電熱線層、樹脂フィルム層、プライマー層、及びハードコート層が順に積層された有機ガラス積層体を得た。
【０１５２】
実施例２
有機ガラス積層用シート（転写用シート）の製造
実施例１で使用したハードコート層形成用の樹脂組成物を、ポリエチレンテレフタレートからなる離型用フィルム層（厚さ７５μｍ）に、硬化後の厚さが３μｍとなるように塗工し、電子線照射１０Ｍｒａｄにて硬化させることにより、離型用フィルム層上にハードコート層を積層させた。次いで、当該ハードコート層にコロナ放電処理をした後に、実施例１で使用したプライマー層形成用の樹脂組成物をグラビアリバース法によって塗工して厚さ３μｍのプライマー層を形成した。更に、当該プライマー層上に、熱融着性アクリル樹脂（ガラス転移点１０５℃、分子量１０万）をグラビアリバース法によって塗工して厚さ４μｍの第２接着層を形成した。更に、当該第２接着層上に厚さ１０μｍの銅箔をラミネート法により接着し、実施例１と同条件でフォトリソグラフィー法によりメッシュ形状の銅箔からなる電熱線層を形成した。
【０１５３】
次いで、電熱線層側の面に、熱融着性アクリル樹脂（ガラス転移点１０５℃、分子量１０万）をダイコート法により厚さが１０μｍとなるように塗工し、第１接着層を形成した。斯して、第１接着層、電熱線層、第２接着層、プライマー層、ハードコート層、及び離型用フィルム層が順に積層した有機ガラス積層用シート（転写用シート）を得た。
【０１５４】
有機ガラス積層体の製造
前記で得られた有機ガラス積層用シート（転写用シート）を使用して、実施例１と同条件で射出成型を行った後に、離型用フィルム層を剥離し、ポリカーボネート基体、第１接着層、電熱線層、第２接着層、プライマー層、及びハードコート層が順に積層された有機ガラス積層体を得た。
【０１５５】
実施例３
有機ガラス積層用シート（ラミネート用シート）の製造
アクリルフィルム（ガラス転移点１０５℃、厚み５０μｍ）からなる第１接着層に、ドライラミネート接着剤（２液硬化型ウレタン系接着剤；ポリエステルウレタンポリオールから成る主剤タケラックＡ-３１０（武田薬品工業社製）とキシレンジイソシアネートから成る硬化剤タケネートＡ-１０（武田薬品工業社製））を用いて銅箔（厚さ１０μｍ）をドライラミネートにより貼り合わせたものを、実施例１と同条件で、フォトリソグラフィー法によりメッシュ形状の銅箔からなる電熱線層を形成した。
【０１５６】
次いで、電熱線層の面に対して、実施例１で使用したプライマー層形成用の樹脂組成物をダイコート法によって塗工して厚さ１０μｍのプライマー層を形成した。更に当該プライマー層上に実施例１で使用したハードコート層形成用の樹脂組成物を硬化後の厚さが３μｍとなるように塗工し、電子線照射１０Ｍｒａｄにて硬化させることにより、プライマー層上にハードコート層を積層させた。斯して、第１接着層、電熱線層、プライマー層、及びハードコート層が順に積層した有機ガラス積層用シート（ラミネート用シート）を得た。
【０１５７】
有機ガラス積層体の製造
前記で得られた有機ガラス積層用シート（ラミネート用シート）を使用して、実施例１と同条件で射出成型を行い、ポリカーボネート基体、第１接着層、電熱線層、プライマー層、及びハードコート層が順に積層された有機ガラス積層体を得た。
【０１５８】
実施例４
有機ガラス積層用シート（転写用シート）の製造
実施例１で使用したハードコート層形成用の樹脂組成物を、ポリエチレンテレフタレートからなる離型用フィルム層（厚さ７５μｍ）に、硬化後の厚さが３μｍとなるように塗工し、電子線照射１０Ｍｒａｄにて硬化させることにより、離型用フィルム層上にハードコート層を積層させた。次いで、当該ハードコート層にコロナ放電処理をした後に、実施例１で使用したプライマー層形成用の樹脂組成物をグラビアリバース法によって塗工して厚さ３μｍのプライマー層を形成した。更に、当該プライマー層上に、着色層用のインキ組成物（黒色顔料：カーボンブラック（平均粒径２４ｎｍ）２１０質量部、バインダー樹脂：塩酢ビ樹脂１００質量部、アクリル樹脂１００質量部の混合物を含有）をグラビアダイレクト法にて、３度重ね塗り塗工することにより、縦１７０ｍｍ、横１００ｍｍ、幅２０ｍｍの枠状（開口部を有する形状）の着色層（厚さ５μｍ）を形成した。当該着色層上に、熱融着樹脂（アクリル樹脂）をグラビアリバース法によって塗工して厚さ４μｍの第２接着層を形成し、更に銅箔（厚さ１０μｍ）を貼り合わせた。次いで、実施例１と同条件でフォトリソグラフィー法によりメッシュ形状の銅箔からなる電熱線層を形成した。更に、電熱線層側の面に、熱融着性アクリル樹脂（ガラス転移点１０５℃、分子量１０万）をダイコート法により厚さが１０μｍとなるように塗工し、第１接着層を形成した。斯して、第１接着層、電熱線層、第２接着層、着色層、プライマー層、ハードコート層、及び離型用フィルム層が順に積層した有機ガラス積層用シート（転写用シート）を得た。
【０１５９】
有機ガラス積層体の製造
前記で得られた有機ガラス積層用シート（転写用シート）を使用して、実施例１と同条件で射出成型を行った後に、離型用フィルム層を剥離し、ポリカーボネート基体、第１接着層、電熱線層、着色層、プライマー層、及びハードコート層が順に積層された有機ガラス積層体を得た。
【０１６０】
実施例５
有機ガラス積層用シート（ラミネート用シート）の製造
２軸延伸ポリエチレンテレフタレートからなる樹脂フィルム層（厚さ１００μｍ）に、ドライラミネート接着剤（２液硬化型ウレタン系接着剤；ポリエステルウレタンポリオールから成る主剤タケラックＡ-３１０（武田薬品工業社製）とキシレンジイソシアネートから成る硬化剤タケネートＡ-１０（武田薬品工業社製））を用いて銅箔（厚さ１０μｍ）をドライラミネートにより貼り合わせた。次いで実施例１と同条件でフォトリソグラフィー法によりメッシュ形状の銅箔からなる電熱線層を形成した。次いで、電熱線層を積層させた樹脂フィルム層の電熱線層とは反対側の面に対して、コロナ放電処理をした後に、着色層用のインキ組成物（黒色顔料：カーボンブラック（平均粒径２４ｎｍ）２１０質量部、バインダー樹脂：塩酢ビ樹脂１００質量部、アクリル樹脂１００質量部の混合物を含有）をグラビアダイレクト法にて、３度重ね塗り塗工することにより、縦１７０ｍｍ、横１００ｍｍ、幅２０ｍｍの枠状（開口部を有する形状）の着色層（厚さ５μｍ）を形成した。
【０１６１】
更に、当該着色層側の面に、実施例１で使用したプライマー層形成用の樹脂組成物をグラビアリバース法によって塗工して厚さ３μｍのプライマー層を形成した。次いで、当該プライマー層上に、実施例１で使用したハードコート層形成用の樹脂組成物を、硬化後の厚さが３μｍとなるように塗工し、電子線照射１０Ｍｒａｄにて硬化させることによりハードコート層を形成した。更に、電熱線層側の面に、熱融着性アクリル樹脂（ガラス転移点１０５℃、分子量１０万）をダイコート法により厚さが１０μｍとなるように塗工し、第１接着層を形成した。斯して、第１接着層、電熱線層、樹脂フィルム層、着色層、プライマー層、及びハードコート層が順に積層した有機ガラス積層用シート（ラミネート用シート）を得た。
【０１６２】
有機ガラス積層体の製造
前記で得られた有機ガラス積層用シート（ラミネート用シート）を使用して、実施例１と同条件で射出成型を行い、ポリカーボネート基体、第１接着層、電熱線層、樹脂フィルム層、着色層、プライマー層、及びハードコート層が順に積層された有機ガラス積層体を得た。
【０１６３】
実施例６
有機ガラス積層用シート（ラミネートシート）の製造
熱融着性アクリル樹脂の代わりに、セパレーター付き粘着フィルムを使用して、厚み３０μｍの熱融着性アクリル樹脂（ガラス転移温度１５℃）からなる第１接着層を形成したこと以外は、実施例１と同条件で、第１接着層、電熱線層、樹脂フィルム層、プライマー層、及びハードコート層が順に積層した有機ガラス積層用シート（ラミネート用シート）を得た。
【０１６４】
有機ガラス積層体の製造
厚さ３のポリカーボネート板の片面に、前記で得られた有機ガラス積層用シート（ラミネート用シート）を第１接着層がポリカーボネート板側になるように配置した上で、５０℃、０．５Ｍｐａ、５分間の条件で加熱処理して張り合わせることにより、有機ガラス積層用シートとポリカーボネート板を一体化させた。斯して、ポリカーボネート基体、第１接着層、電熱線層、樹脂フィルム層、プライマー層、及びハードコート層が順に積層された有機ガラス積層体を得た。
【０１６５】
実施例７
第１接着層として厚さ１００μｍのポリカーボネートフィルム（ガラス転移温度１５０℃）を使用したこと以外は、実施例３と同条件で、有機ガラス積層用シート（ラミネート用シート）を製造した。得られた有機ガラス積層用シート（ラミネート用シート）を使用して、実施例３と同条件で、ポリカーボネート基体、第１接着層、電熱線層、プライマー層、及びハードコート層が順に積層された有機ガラス積層体を得た。
【０１６６】
比較例１
有機ガラス積層用シート（転写シート）の製造
実施例１で使用したハードコート層形成用の樹脂組成物を、ポリエチレンテレフタレートからなる離型用フィルム層（厚さ７５μｍ）に、硬化後の厚さが３μｍとなるように塗工し、電子線照射１０Ｍｒａｄにて硬化させることにより、離型用フィルム層上にハードコート層を積層させた。次いで、当該ハードコート層にコロナ放電処理をした後に、実施例１で使用したプライマー層形成用の樹脂組成物をグラビアリバース法によって塗工して厚さ３μｍのプライマー層を形成した。更に、当該プライマー層上に、スクリーン印刷で銅ペースト（商品名「ＣＰ４１２１」、旭硝子製、Ｃｕ１００質量部及びバインダー樹脂２２質量部含有）をメッシュパターンを印刷し、１２０℃で３０分間焼成することによって、メッシュ形状の電熱線層（線幅５０μｍ、スペース４５０μｍ、厚み１０μｍ、開口率８１％）を形成した。
【０１６７】
次いで、電熱線層側の面に、熱融着性アクリル樹脂（ガラス転移点１０５℃、分子量１０万）をダイコート法により厚さが１０μｍとなるように塗工し、第１接着層を形成した。斯して、第１接着層、電熱線層、プライマー層、ハードコート層、及び離型用フィルム層が順に積層した有機ガラス積層用シート（転写用シート）を得た。
【０１６８】
有機ガラス積層体の製造
前記で得られた有機ガラス積層用シート（転写用シート）を使用して、実施例２と同条件で射出成型を行った後に、離型用フィルム層を剥離し、ポリカーボネート基体、第１接着層、電熱線層、プライマー層、及びハードコート層が順に積層された有機ガラス積層体を得た。
【０１６９】
比較例２
ポリカーボネート樹脂を射出成型することにより、厚さ３ｍｍのポリカーボネート基体を作製した。次いで、当該ポリカーボネート基体上に、スクリーン印刷で銅ペースト（商品名「ＣＰ４１２１」、旭硝子製、Ｃｕ１００質量部及びバインダー樹脂２２質量部含有）をメッシュパターンを印刷し、１２０℃で３０分間焼成することによって、メッシュ形状の電熱線層（線幅５０μｍ、スペース４５０μｍ、厚み１０μｍ、開口率８１％）を形成した。次いで、電熱線層の面側に、ポリメタクリル酸メチルを含有するアクリル系樹脂（商品名「ＳＨＰ４７０」、モメンティブ社製）をダイコート法により、乾燥後の厚さが１０μｍとなるように塗工し、熱風循環式乾燥機にて、１２０℃で３０分間乾燥し、プライマー層を形成した。更に、当該プライマー層上に、紫外線吸収剤を樹脂１００質量部当たり６．５質量部となるように添加したシリコーン系ハードコーティング液（商品名「ＡＳ４７００、モメンティブ社製；ポリジメチルシロキサンとコロイダルシリカを含有）をスピンコート法にて硬化後の厚さが６μｍとなるように塗工し、熱風循環式乾燥機にて、１２０℃で６０分間加熱してハードコート層を形成した。斯して、ポリカーボネート基体、電熱線層、プライマー層、及びハードコート層がこの順に積層された有機ガラス積層体を得た。
【０１７０】
２．有機ガラス積層体の性能評価方法
得られた有機ガラス積層体について、通電時の抵抗、発熱効率、耐摩耗性、及び耐候性について、以下の方法で評価した。
【０１７１】
（通電時の抵抗及び発熱効率）
得られた有機ガラス積層体における電熱線層の端部に導電銅箔テープ（日新ＥＭ社製）を貼り合わせ、簡易の取出部とした。当該取出部に電源装置をつなぎ、２Ｖの直流電圧を印加し、抵抗及び発熱効率を算出した。抵抗は、２Ｖの直流電圧の印加時の電流値から算出した。また、発熱効率は、下記式に従って、２Ｖの直流電圧の印加による発熱量から算出した。
発熱効率（Ｗ／ｍ2）＝電圧（２Ｖ）×電流値（Ａ）÷有機ガラス積層体の面積（ｍ2）
【０１７２】
（耐摩耗性）
ＡＳＴＭ  Ｄ１０４４-０８Ｅ１に基づき、摩耗輪にＣＳ−１０Ｆを用い、５０ｒｐｍ、５００ｇ荷重の条件に設定してテーバー磨耗試験を行った。テーバー磨耗試験前後の各有機ガラス積層体の４カ所について、ヘーズメータ（日本電色工業製  ＮＤＨ−２０００）を用いてＪＩＳ  Ｋ７１３６に記載の方法に従ってヘイズを測定し、その平均値を求めた。前記テーバー磨耗試験後のヘイズからテーバー磨耗試験前のヘイズを差し引くことにより、テーバー磨耗試験前後のヘイズ差（ΔＨ）を求めた。当該ヘイズ差（ΔＨ）に基づいて、以下の判定基準に従って、耐摩耗性を評価した。
○：ヘイズ差（ΔＨ）１０％未満
×：ヘイズ差（ΔＨ）１０％以上
【０１７３】
（耐候性）
得られた有機ガラス積層体を恒温恒湿槽（８５℃、相対湿度８５％ＲＨ）で１０００時間保存した後に、ＪＩＳ  Ｋ５４００に準拠してテープ剥離試験を行い、以下の以下の判定基準に従って、耐候性を評価した。
○：テープ剥離試験によって剥離した表面積が１０％未満である。
△：テープ剥離試験によって剥離した表面積が１０％以上、５０％未満である。
×：テープ剥離試験によって剥離した表面積が５０％以上である。
【０１７４】
３．有機ガラス積層体の性能評価結果
各有機ガラス積層体の性能の評価結果を表１に示す。この結果から、電熱線層を金属箔で形成した場合（実施例１〜７）には、通電時の抵抗が低く、開口率９０％に設定して十分な視野を確保した状態でも、十分な発熱効率を達成することができていた。これに対して、電熱線層を金属ペーストにて形成した場合（比較例１及び２）では、通電時の抵抗が高く、発熱効率が不十分であった。比較例１及び２の有機ガラス積層体において、実施例１〜７と同程度の発熱効率を実現するには、理論上は、電熱線層の開口率を１０％にする必要があり、金属ペーストにて形成した電熱線層では、高い発熱効率を備えつつ、優れた視野を確保することが困難であることが確認された。
【０１７５】
更に、実施例１〜７の有機ガラス積層体は、車両の窓等の外装用途において十分に許容できる耐候性を備えており、特に実施例２〜５及び７の有機ガラス積層では、格段に優れた耐候性を備えていた。
【０１７６】
【表１】
0006561589.tif 000002
【符号の説明】
【０１７７】
１  有機ガラス基体
２  電熱線層
３  ハードコート層
４  プライマー層
５  第１接着層
６  樹脂フィルム層
７  第２接着層
８  着色層
９  離型用フィルム層
【図１】
0006561589.tif 000003
【図２】
0006561589.tif 000004
【図３】
0006561589.tif 000005
【図４】
0006561589.tif 000006
【図５】
0006561589.tif 000007
【図６】
0006561589.tif 000008
【図７】
0006561589.tif 000009
【図８】
0006561589.tif 000010
【図９】
0006561589.tif 000011
【図１０】
0006561589.tif 000012